СЫРЬЕВАЯ СМЕСЬ ДЛЯ ИЗГОТОВЛЕНИЯ ТЕПЛОИЗОЛЯЦИОННОГО СЛОЯ
RAW MIX FOR PRODUCTION OF HEAT INSULATION LAYER

Изобретение относится к промышленности строительных материалов.
Известна сырьевая смесь, содержащая, вес.ч: синтетический волокнистый наполнитель 100,0; жидкое стекло 16,0-50,0; мел 5,0-20,0; вода 30,0-70,0 [1]. Такая смесь используется в качестве теплоизоляции.
Задачей изобретения является снижение объемного веса теплоизоляционного слоя.
Технический результат достигается тем, что сырьевая смесь для изготовления теплоизоляционного слоя, содержащая синтетический волокнистый наполнитель, жидкое стекло, мел, воду, дополнительно включает гранулы пенополистирола при следующем соотношении компонентов, мас.%: синтетический волокнистый наполнитель 15,0-20,0; жидкое стекло 35,0-40,0; мел 5,0-10,0; вода 10,0-20,0; гранулы пенополистирола 20,0-25,0.
В составе сырьевой смеси для изготовления теплоизоляционного слоя используют любой синтетический волокнистый наполнитель (капрон, нейлон, лавсан, нитрон и др.) длиной 2-10 мм; гранулы пенополистирола фракции 2-5 мм, полученные вспениванием бисерного полистирола в кипящей воде.
В таблице приведены составы сырьевой смеси для изготовления теплоизоляционного слоя.
Таблица
Компоненты
Состав, мас.%:
1
2
3
Синтетический волокнистый наполнитель
20,0
18,0
15,0
Жидкое стекло
35,0
37,0
40,0
Мел
5,0
7,0
10,0
Вода
20,0
15,0
10,0
Гранулы пенополистирола
20,0
23,0
25,0
Компоненты дозируют в требуемых количествах. В жидкое стекло добавляют воду, мел, затем все перемешивают и при перемешивании вводят синтетический волокнистый наполнитель и гранулы пенополистирола. Полученную смесь наносят слоем толщиной 3-5 мм на теплоизолируемую поверхность (бетонную, кирпичную, гипсовую, деревянную) и оставляют до высыхания. После высыхания первого слоя операцию повторяют, наращивая слой нужной толщины.
Использование предложенной сырьевой смеси позволит снизить объемный вес теплоизоляционного слоя на 10-13%.
Источники информации
1. SU 1159912, 1985.